(57)【要約】  塗料安定性、耐衝撃性、仕上り性、副資材の付着性及び耐擦り傷性に優れるアニオン電着塗料組成物が提供される。アニオン電着塗料組成物は、カルボキシル基含有樹脂（Ａ）、架橋剤（Ｂ）及び特定のポリエチレンワックス（Ｃ）を含有し、カルボキシル基含有樹脂（Ａ）と架橋剤（Ｂ）の固形分合計１００質量部に対して、該ポリエチレンワックス（Ｃ）を固形分で０．１〜１０質量部含有する。【特許請求の範囲】
【請求項１】
カルボキシル基含有樹脂（Ａ）、架橋剤（Ｂ）、及び平均粒子径が０．０５〜０．２９μｍのポリエチレンワックス（Ｃ）を含有するアニオン電着塗料組成物であって、カルボキシル基含有樹脂（Ａ）と架橋剤（Ｂ）の固形分合計１００質量部に対して、該ポリエチレンワックス（Ｃ）を固形分で０．１〜１０質量部含有するアニオン電着塗料組成物。
【請求項２】
カルボキシル基含有樹脂（Ａ）が、構成するラジカル重合性不飽和単量体の総量を基準として、カルボキシル基含有ラジカル重合性不飽和単量体（ａ１）を１〜２０質量％、水酸基含有ラジカル重合性不飽和単量体（ａ２）を１〜４０質量％、その他のラジカル重合性不飽和単量体（ａ３）を４０〜９８質量％含む混合物を共重合することによって得られるアクリル樹脂である請求項１に記載のアニオン電着塗料組成物。
【請求項３】
アクリル樹脂が、構成するラジカル重合性不飽和単量体の総量を基準として、下記の式（１）で表されるＮ−メチロールアルキルエーテル基含有不飽和単量体を３〜１５質量％含有する請求項２に記載のアニオン電着塗料組成物。
【化１】
2015068423.tif 000006
（式（１）中、Ｒ１は、水素原子又は炭素原子数１〜８のアルキル基を表し、Ｒ２は、水素原子又はメチル基を表す）
【請求項４】
ポリエチレンワックス（Ｃ）の融点が１１０℃〜１５０℃である請求項１に記載のアニオン電着塗料組成物。
【請求項５】
カルボキシル基含有樹脂（Ａ）と架橋剤（Ｂ）の固形分合計１００質量部に対して、固形分で、エポキシリン酸エステル化合物を０．０５〜１０．０質量部含有する請求項１に記載のアニオン電着塗料組成物。
【請求項６】
請求項１〜５のいずれか一項に記載のアニオン電着塗料組成物を電着塗装して得られた塗装物品。
【発明の詳細な説明】
【技術分野】
【０００１】
（関連分野の相互参照）
本願は、2013年11月7日に出願した特願2013-230770号明細書（その全体が参照により本明細書中に援用される）の優先権の利益を主張するものである。【０００２】
（技術分野）
本発明は、塗料安定性に優れ、かつ、耐衝撃性、仕上り性、副資材の付着性及び耐擦り傷性に優れた塗装物品を提供できるアニオン電着塗料組成物に関する。
【背景技術】
【０００３】
従来、陽極酸化処理（アルマイト処理）したアルミニウム材は、軽量で強度や耐蝕性などに優れることから、成型加工した後、アクリル樹脂をベースとするメラミン硬化型のアニオン電着塗料を電着塗装して塗膜を施して、建材、例えば、アルミサッシ、建具、ベランダ用基材、屋根材、雨戸、ドア、障子、戸袋、サンルームなど用に使用されている。このようなアルミニウム材の塗膜表面には擦り傷のみならず、アルミサッシ同士の接触による塗膜剥がれ、レール作動による塗膜剥がれなどの問題が生じることがあり、耐擦り傷性の向上が求められていた。【０００４】
例えば、平均粒子径が０．３μｍ以上である水分散性ワックスを含有するアニオン電着塗料によって、耐傷付き性の向上を図った発明が開示されている（特許文献１）。しかしながら、上記アニオン電着塗料では、塗料安定性に優れ、かつ、耐衝撃性、仕上り性、副資材の付着性及び耐擦り傷性の全てにおいて満足する塗装物品は得られなかった。
【先行技術文献】
【特許文献】
【０００５】
【特許文献１】特開２００８−２６０８４４号公報
【発明の概要】
【発明が解決しようとする課題】
【０００６】
発明が解決しようとする課題は、塗料安定性に優れ、かつ、耐衝撃性、仕上り性、副資材の付着性及び耐擦り傷性に優れた塗装物品を提供できるアニオン電着塗料組成物を見出すことである。
【課題を解決するための手段】
【０００７】
本発明者等は、上記課題を解決するために鋭意研究を重ねた結果、カルボキシル基含有樹脂（Ａ）、架橋剤（Ｂ）及び特定のポリエチレンワックス（Ｃ）を含有するアニオン電着塗料組成物によって、上記課題を解決できることを見出し、発明を完成するに至った。
即ち、本発明は、以下の態様に関する。【０００８】
項１．カルボキシル基含有樹脂（Ａ）、架橋剤（Ｂ）、及び平均粒子径が０．０５〜０．２９μｍのポリエチレンワックス（Ｃ）を含有するアニオン電着塗料組成物であって、カルボキシル基含有樹脂（Ａ）と架橋剤（Ｂ）の固形分合計１００質量部に対して、該ポリエチレンワックス（Ｃ）を固形分で０．１〜１０質量部含有するアニオン電着塗料組成物。【０００９】
項２．カルボキシル基含有樹脂（Ａ）が、構成するラジカル重合性不飽和単量体の総量を基準として、カルボキシル基含有ラジカル重合性不飽和単量体（ａ１）を１〜２０質量％、水酸基含有ラジカル重合性不飽和単量体（ａ２）を１〜４０質量％、その他のラジカル重合性不飽和単量体（ａ３）を４０〜９８質量％含む混合物を共重合することによって得られるアクリル樹脂である項１に記載のアニオン電着塗料組成物。【００１０】
項３．アクリル樹脂が、構成するラジカル重合性不飽和単量体の総量を基準として、下記の式（１）で表されるＮ−メチロールアルキルエーテル基含有不飽和単量体を３〜１５質量％含有する項２に記載のアニオン電着塗料組成物。【００１１】
【化１】
2015068423.tif 000002
（式（１）中、Ｒ１は、水素原子又は炭素原子数１〜８のアルキル基を表し、Ｒ２は、水素原子又はメチル基を表す）【００１２】
項４．ポリエチレンワックス（Ｃ）の融点が１１０℃〜１５０℃である項１〜３のいずれか１項に記載のアニオン電着塗料組成物。【００１３】
項５．カルボキシル基含有樹脂（Ａ）と架橋剤（Ｂ）の固形分合計１００質量部に対して、固形分で、エポキシリン酸エステル化合物を０．０５〜１０．０質量部含有する項１〜４のいずれか１項に記載のアニオン電着塗料組成物。【００１４】
項６．項１〜５のいずれか一項に記載のアニオン電着塗料組成物を電着塗装して得られた塗装物品。
【発明の効果】
【００１５】
本発明のアニオン電着塗料組成物は、塗料安定性に優れる為、長期間に渡って塗装ラインで使用できる。さらに、耐衝撃性、仕上り性、副資材の付着性及び耐擦り傷性に優れる塗装物品を提供できる。【００１６】
詳細には、アルミニウム材の塗膜表面には擦り傷のみならず、アルミサッシ同士の接触やレール作動による塗膜剥がれなどの問題が発生しにくく、シーリング材などの副資材の付着性に優れた塗装物品を提供できる。
【発明を実施するための形態】
【００１７】
本発明は、カルボキシル基含有樹脂（Ａ）と架橋剤（Ｂ）の固形分合計１００質量部に対して、特定のポリエチレンワックス（Ｃ）を含有するアニオン電着塗料組成物である。
【００１８】
カルボキシル基含有樹脂（Ａ）
カルボキシル基含有樹脂（Ａ）は、１分子中に少なくとも１個のカルボキシル基を有する樹脂である。カルボキシル基含有樹脂（Ａ）は、少なくとも１個の水酸基をさらに有する樹脂であることが好ましい。カルボキシル基含有樹脂（Ａ）としては、具体的には、アクリル樹脂、ポリエステル樹脂、ポリエーテル樹脂、ポリカーボネート樹脂、ウレタン樹脂などの樹脂が挙げられ、耐擦り傷性向上の面からアクリル樹脂が好適である。
【００１９】
上記アクリル樹脂は、カルボキシル基含有ラジカル重合性不飽和単量体（ａ１）、水酸基含有ラジカル重合性不飽和単量体（ａ２）、及び任意選択でその他のラジカル重合性不飽和単量体（ａ３）の混合物を共重合することによって製造できる。
【００２０】
上記カルボキシル基含有ラジカル重合性不飽和単量体（ａ１）としては、例えば、アクリル酸、メタクリル酸、クロトン酸、イタコン酸、マレイン酸、フマル酸などの単量体が挙げられる。
【００２１】
上記水酸基含有ラジカル重合性不飽和単量体（ａ２）としては、例えば、２−ヒドロキシエチル（メタ）アクリレート、２−ヒドロキシプロピル（メタ）アクリレート、３−ヒドロキシプロピル（メタ）アクリレート、ヒドロキシブチル（メタ）アクリレート、及びこれ以外に、プラクセルＦＭ１、プラクセルＦＭ２、プラクセルＦＭ３、プラクセルＦＡ１、プラクセルＦＡ２、プラクセルＦＡ３（以上、ダイセル化学社製、商品名、カプロラクトン変性（メタ）アクリル酸ヒドロキシエステル類）などが挙げられる。
【００２２】
上記その他のラジカル重合性不飽和単量体（ａ３）としては、カルボキシル基含有ラジカル重合性不飽和単量体（ａ１）及び水酸基含有ラジカル重合性不飽和単量体（ａ２）とは異なるラジカル重合性不飽和単量体であるが、例えば、γ−（メタ）アクリロイルオキシプロピルトリメトキシシラン、γ−（メタ）アクリロイルオキシプロピルメチルジメトキシシラン、γ−（メタ）アクリロイルオキシプロピルトリエトキシシラン、ビニルトリメトキシシランなどのアルコキシシリル基含有不飽和単量体；メチル（メタ）アクリレート、エチル（メタ）アクリレート、プロピル（メタ）アクリレート、ブチル（メタ）アクリレート、ヘキシル（メタ）アクリレート、オクチル（メタ）アクリレート、ラウリル（メタ）アクリレート、２−エチルヘキシル（メタ）アクリレート、シクロヘキシル（メタ）アクリレートなどの（メタ）アクリレートのＣ１〜Ｃ１８のアルキル又はシクロアルキルエステル類；スチレンなどの芳香族ビニルモノマー類；（メタ）アクリル酸アミド、Ｎ，Ｎ−ジメチロール（メタ）アクリルアミド、Ｎ，Ｎ−ジメトキシメチル（メタ）アクリルアミド、Ｎ，Ｎ−ジｎ−ブトキシメチル（メタ）アクリルアミド、Ｎ−メトキシメチル−Ｎ−メチロール（メタ）アクリルアミドなどの（メタ）アクリルアミド系単量体；下記の式（１）で表されるＮ−メチロールアルキルエーテル基含有不飽和単量体；などが挙げられる。
【００２３】
【化１】
2015068423.tif 000003
（式（１）中、Ｒ１は、水素原子又は炭素原子数１〜８のアルキル基を表し、Ｒ２は、水素原子又はメチル基を表す）
【００２４】
上記式（１）で表されるＮ−メチロールアルキルエーテル基含有不飽和単量体としては、例えば、Ｎ−メチロール（メタ）アクリルアミド、Ｎ−メトキシメチル（メタ）アクリルアミド、Ｎ−エトキシメチル（メタ）アクリルアミド、Ｎ−プロポキシメチル（メタ）アクリルアミド、Ｎ−イソプロポキシメチル（メタ）アクリルアミド、Ｎ−ブトキシメチル（メタ）アクリルアミド、Ｎ−イソブトキシメチル（メタ）アクリルアミド、Ｎ−ヘキソキシメチル（メタ）アクリルアミド、Ｎ−イソヘキソキシメチル（メタ）アクリルアミドを挙げることができる。
【００２５】
一つの実施形態では、カルボキシル基含有樹脂（Ａ）は、アクリル樹脂は、カルボキシル基含有ラジカル重合性不飽和単量体（ａ１）、水酸基含有ラジカル重合性不飽和単量体（ａ２）、及びその他のラジカル重合性不飽和単量体（ａ３）の混合物を共重合することによって製造できるアルキル樹脂であり、カルボキシル基含有ラジカル重合性不飽和単量体（ａ１）はアクリル酸を含み、水酸基含有ラジカル重合性不飽和単量体（ａ２）は（メタ）アクリル酸ヒドロキシエステル（例、２−ヒドロキシエチル（メタ）アクリレート、２−ヒドロキシプロピル（メタ）アクリレート、３−ヒドロキシプロピル（メタ）アクリレート、又はヒドロキシブチル（メタ）アクリレート）を含み、その他のラジカル重合性不飽和単量体（ａ３）は１つ又は複数の（メタ）アクリレートのＣ１〜Ｃ１８のアルキル又はシクロアルキルエステル類を含む。別の実施形態では、上記の一つの実施形態に対し、その他のラジカル重合性不飽和単量体（ａ３）としてＮ−メチロールアルキルエーテル基含有不飽和単量体をさらに含有する。また別の実施形態では、上記の一つの実施形態に対し、その他のラジカル重合性不飽和単量体（ａ３）として、芳香族ビニルモノマー（例、スチレン）と、アルコキシシリル基含有不飽和単量体（例、γ−メタクチロキシプロピルトリメトキシシラン）とをさらに含有する。
【００２６】
これらのラジカル重合性不飽和単量体の配合割合は、構成するラジカル重合性不飽和単量体の総量を基準として、カルボキシル基含有ラジカル重合性不飽和単量体（ａ１）を１〜２０質量％、好ましくは４〜１０質量％、水酸基含有ラジカル重合性不飽和単量体（ａ２）を１〜４０質量％、好ましくは５〜３０質量％、そしてその他のラジカル重合性不飽和単量体（ａ３）を４０〜９８質量％、好ましくは６０〜９１質量％の範囲で含むことが好ましい。
【００２７】
特に、構成するラジカル重合性不飽和単量体の総量を基準として、前記式（１）で表されるＮ−メチロールアルキルエーテル基含有不飽和単量体を３〜１５質量％、好ましくは５〜１２質量％含有するアクリル樹脂であることが、耐衝撃性や副資材の付着性の向上の為に好ましい。
【００２８】
本発明のアニオン電着塗料組成物に使用するカルボキシル基含有樹脂（Ａ）は、上記のカルボキシル基含有ラジカル重合性不飽和単量体（ａ１）、水酸基含有ラジカル重合性不飽和単量体（ａ２）、任意選択でその他のラジカル重合性不飽和単量体（ａ３）、及び重合開始剤を加えて混合し、次いで、例えば、窒素などの不活性ガスの存在下で約５０℃〜約３００℃、好ましくは約６０℃〜２５０℃に保持された有機溶剤中で、ラジカル重合性不飽和単量体の混合物を、約１時間〜約２４時間、好ましくは約２時間〜約１０時間、ラジカル重合反応させることによって得ることができる。
【００２９】
上記ラジカル重合反応に用いられる有機溶剤としては、例えば、ｎ−プロパノール、イソプロパノール、ｎ−ブタノール、ｔ−ブチルアルコール、イソブチルアルコールなどのアルコール類、エチレングリコールモノブチルエーテル、メチルカルビトール、２−メトキシエタノール、２−エトキシエタノール、２−イソプロポキシエタノール、２−ブトキシエタノール、エチレングルコールモノメチルエーテル、エチレングルコールモノエチルエーテル、エチレングルコールモノブチルエーテル、１−メトキシ−２−プロパノール、１−エトキシ−２−プロパノール、プロピレングリコールモノメチルエーテルなどのエーテル類などが好適に使用できる。また、これ以外にも任意選択で、例えば、キシレン、トルエンなどの芳香族類、アセトン、メチルエチルケトン、２−ペンタノン、２−ヘキサノン、メチルイソブチルケトン、イソホロン、シクロヘキサノンなど  ２−エチルヘキシルアセテート、酢酸ベンジル、酢酸シクロヘキシル、プロピオン酸メチル、プロピオン酸エチルなどのエステル類も併用することができる。
【００３０】
ラジカル重合反応に用いる重合開始剤として、例えば、過酸化ベンゾイル、ジ−t−ブチルハイドロパーオキサイド、ｔ−ブチルハイドロパーオキサイド、クミルパーオキサイド、クメンハイドロパーオキサイド、ｔ−ブチルパーオキシベンゾエート、ラウリルパーオキサイド、アセチルパーオキサイド、アゾビスジメチルバレロニトリル、アゾビスイソブチロニトリルなどが挙げられる。
【００３１】
得られたカルボキシル基含有樹脂（Ａ）の重量平均分子量（注１）は、５，０００〜１００，０００、特に２０，０００〜５０，０００の範囲が好ましく、酸価は５〜１８０ｍｇＫＯＨ／ｇの範囲、水酸基価は３〜１５０ｍｇＫＯＨ／ｇの範囲が適している。
（注１）重量平均分子量：重量平均分子量は、ゲルパーミエーションクロマトグラフ（ＧＰＣ）を用いて測定した重量平均分子量を、標準ポリスチレンの分子量を基準にして換算した値である。
【００３２】
具体的には、ゲルパーミュエーションクロマトグラフとして、「ＨＬＣ８１２０ＧＰＣ」（商品名、東ソー社製）を使用し、カラムとして、「ＴＳＫｇｅｌ  Ｇ−４０００ＨＸＬ」、「ＴＳＫｇｅｌ  Ｇ−３０００ＨＸＬ」、「ＴＳＫｇｅｌ  Ｇ−２５００ＨＸＬ」及び「ＴＳＫｇｅｌ  Ｇ−２０００ＨＸＬ」（商品名、いずれも東ソー社製）の４本を使用し、移動相テトラヒドロフラン、測定温度４０℃、流速１ｍＬ／ｍｉｎ及び検出器ＲＩの条件下で測定することができる。
【００３３】
架橋剤（Ｂ）
アニオン電着塗料組成物に使用できる架橋剤（Ｂ）は、従来から公知の化合物を使用することができ、例えば、メラミン樹脂、ベンゾグアナミン樹脂、尿素樹脂及びブロック化ポリイソシアネートなどを挙げることができる。これらの中でも、耐衝撃性、副資材の付着性及び耐擦り傷性の面から、メラミン樹脂及びブロック化ポリイソシアネート化合物が好ましい。
【００３４】
上記メラミン樹脂としては、メチロール化メラミンのメチロール基の一部又は全部を炭素数１〜８の１価アルコール、例えば、メチルアルコール、エチルアルコール、ｎ−プロピルアルコール、ｉ−プロピルアルコール、ｎ−ブチルアルコール、ｉ−ブチルアルコール、２−エチルブタノール、２−エチルヘキサノールなどで部分的に又は完全にエーテル化した、部分エーテル化又はフルエーテル化メラミン樹脂が挙げられる。
【００３５】
上記メラミン樹脂の市販品としては、例えば、ユーバン２０ＳＥ−６０、ユーバン２２５（以上、いずれも三井化学社製、商品名）、スーパーベッカミンＧ８４０、スーパーベッカミンＧ８２１（以上、いずれも大日本インキ化学工業社製、商品名）などのブチルエーテル化メラミン樹脂；スミマールＭ−１００、スミマールＭ−４０Ｓ、スミマールＭ−５５（以上、いずれも住友化学社製、商品名）、サイメル２０２、サイメル２３２、サイメル２３５、サイメル２５４、サイメル２６６、サイメル２７２、サイメル３０３、サイメル３２５、サイメル３２７、サイメル３５０、サイメル３７０（以上、いずれも日本サイテックインダストリーズ社製、商品名）、ニカラックＭＳ１７、ニカラックＭＸ１５、ニカラックＭＸ４３０、ニカラックＭＸ６００（以上、いずれも三和ケミカル社製、商品名）、レジミン７４１（モンサント社製、商品名）などのメチルエーテル化メラミン樹脂；サイメル２３５、サイメル２０２、サイメル２３２Ｓ、サイメル２３８、サイメル２５４、サイメル２７２、サイメル１１３０（以上、いずれも日本サイテックインダストリーズ社製、商品名）、スマミールＭ６６Ｂ（住友化学社製、商品名）などのメチル化とイソブチル化との混合エーテル化メラミン樹脂；サイメルＸＶ８０５（三井サイテック社製、商品名）、ニカラックＭＳ９５（三和ケミカル社製、商品名）などのメチル化とｎ−ブチル化との混合エーテル化メラミン樹脂などを挙げることができる。
【００３６】
上記ブロック化ポリイソシアネート化合物としては、例えば、（ｏ−，ｍ−，ｐ−）トリレンジイソシアネート、（ｏ−，ｍ−，ｐ−）キシリレンジイソシアネート、フェニレンジイソシアネート、ジフェニルメタン−２，２’−ジイソシアネート、ジフェニルメタン−２，４’−ジイソシアネート、ジフェニルメタン−４，４’−ジイソシアネート、クルードＭＤＩ［ポリメチレンポリフェニルイソシアネート］、ビス（イソシアネートメチル）シクロヘキサン、テトラメチレンジイソシアネート、ヘキサメチレンジイソシアネート、メチレンジイソシアネート、イソホロンジイソシアネートなどの芳香族、脂肪族又は脂環族ポリイソシアネート化合物；これらのポリイソシアネート化合物の環化重合体又はビゥレット体；又はこれらの組合せを挙げることができる。
【００３７】
一方、ポリイソシアネート化合物をブロックするブロック剤としては、メチルエチルケトオキシム、メチルアミルケトオキシム、シクロヘキサノンオキシムなどのオキシム系化合物；フェノール、パラ−ｔ−ブチルフェノール、クレゾールなどのフェノール系化合物；ｎ−ブタノール、２−エチルヘキサノールなどの脂肪族アルコール類；フェニルカルビノール、メチルフェニルカルビノールなどの芳香族アルキルアルコール類；エチレングリコールモノブチルエーテル、ジエチレングリコールモノエチルエーテルなどのエーテルアルコール系化合物；ε−カプロラクタム、γ−ブチロラクタムなどのラクタム系化合物などが挙げられる。
【００３８】
上記ブロック化ポリイソシアネート化合物の市販品としては、例えば、バーノックＤ−７５０、バーノックＤ−８００、バーノックＤＮ−９５０、バーノックＤＮ−９７０もしくはバーノックＤＮ−１５−４５５（以上、大日本インキ化学工業社製、商品名）、デスモジュールＬ、デスモジュールＮ、デスモジュールＨＬ、デスモジュールＩＬもしくはデスモジュールＮ３３９０（以上、バイエル社製品社製）、タケネートＤ−１０２、タケネートＤ−２０２、タケネートＤ−１１０ＮもしくはタケネートＤ−１２３Ｎ（武田薬品工業社製、商品名）、コロネートＬ、コロネートＨＬ、コロネートＥＨもしくはコロネート２０３（日本ポリウレタン工業社製、商品名）、デュラネート２４Ａ−９０ＣＸ（旭化成工業社製、商品名）などが挙げられる。
【００３９】
アニオン電着塗料組成物におけるカルボキシル基含有樹脂（Ａ）と架橋剤（Ｂ）の配合割合は、カルボキシル基含有樹脂（Ａ）と架橋剤（Ｂ）の固形分合計１００質量部を基準にして、カルボキシル基含有樹脂（Ａ）５０〜９０質量部、好ましくは６０〜７５質量部、架橋剤（Ｂ）１０〜５０質量部、好ましくは２５〜４０質量部含むことが、耐衝撃性及び耐擦り傷性の面から好ましい。
【００４０】
ポリエチレンワックス（Ｃ）
本発明のアニオン電着塗料組成物は、平均粒子径が０．０５〜０．２９μｍ、好ましくは平均粒子径が０．０８〜０．１５μｍのポリエチレンワックス（Ｃ）を含有する。平均粒子径が０．０５〜０．２９μｍのポリエチレンワックス（Ｃ）を含有することによって、塗料安定性に優れ、かつ副資材の付着性を損なうことなく耐擦り傷性を向上できる。
【００４１】
なおポリエチレンワックスの平均粒子径が０．０５μｍを下回ると、耐擦り傷性を満足できないことがある。一方、ポリエチレンワックスの平均粒子径が０．２９μｍを超えると、塗料安定性、副資材の付着性及び耐擦り傷性のいずれかを損なうことがある。
【００４２】
また、平均粒子径が０．０５〜０．２９μｍのポリエチレンワックス（Ｃ）の融点は、１１０℃〜１５０℃、好ましくは１２５〜１４８℃、さらに好ましくは１３６〜１４５℃の範囲であることが、耐擦り傷性の向上の為にも望ましい。
【００４３】
このようなポリエチレンワックス（Ｃ）の市販品としては、例えば、ＨＩ−ＤＩＳＰＥＲ  ＡＧ−７３（平均粒子径０．１μｍ、融点１４０℃、岐阜セラック社製）、ＨＩ−ＤＩＳＰＥＲ  ＡＦ−４１（平均粒子径０．１μｍ、融点１３３℃、岐阜セラック社製）、ＡＱＵＡＣＥＲ５１３（平均粒子径０．１５μｍ、融点１３６℃、ビックケミージャパン社製）、ＡＱＵＡＣＥＲ５１５（平均粒子径０．０６μｍ、融点１３５℃、ビックケミージャパン社製）などが挙げられる。
【００４４】
なお上記平均粒子径は、「ＣＯＵＬＴＥＲ Ｎ５型」（商品名、ベックマン・コールター社製、粒度分布測定装置）を用いて測定できる。融点は、「ＤＳＣ−６０Ａ」（商品名、島津製作所社（株）製、示査走査型熱量計）を用いて測定できる。
【００４５】
ポリエチレンワックス（Ｃ）の配合量としては、カルボキシル基含有樹脂（Ａ）と架橋剤（Ｂ）の固形分合計１００質量部を基準にして、０．１〜１０質量部、好ましくは１．６〜７．０質量部、さらに好ましくは２．０〜６．０質量部であることが、塗料安定性、副資材の付着性及び耐擦り傷性の向上の為に好ましい。
【００４６】
エポキシリン酸エステル化合物
本発明のアニオン電着塗料組成物は、任意選択で、耐衝撃性や副資材の付着性の向上を目的としてエポキシリン酸エステル化合物を含有できる。エポキシリン酸エステル化合物は、エポキシ樹脂にリン酸化合物を付加することにより得られる化合物である。
【００４７】
なおエポキシリン酸エステル化合物の市販品としては、例えば、ＸＵ−８０９６．０７、ＸＵ−７１８９９．００、ＸＱ−８２９０８．００、ＸＱ−８２９１９．００、ＤＥＲ６２０−ＰＰ５０、ＤＥＲ６２１−ＥＢ５０、ＤＥＲ６２１−ＰＰ５０（以上、ダウケミカル日本社製商品名）、エポトートＺＸ１３００、ＺＸ１３００−１（以上、東都化成社製、商品名）などが挙げられる。
【００４８】
上記エポキシリン酸エステル化合物は、カルボキシル基含有樹脂（Ａ）と架橋剤（Ｂ）との固形分合計１００質量部に基づいて、０．０５〜１０．０質量部、好ましくは０．１〜５．０質量部、より好ましくは０．５〜３．０質量部の範囲が、耐衝撃性や副資材の付着性の向上の為に好ましい。
【００４９】
本発明のアニオン電着塗料組成物は、任意選択で、硬化触媒、塩基性化合物及び界面活性剤などを含有することができる。前記硬化触媒としては、例えば、ｎ−ブチルベンゼンスルホン酸、ｎ−アミルベンゼンスルホン酸、ｎ−オクチルベンゼンスルホン酸、ｎ−ドデシルベンゼンスルホン酸、ｎ−オクタデシルベンゼンスルホン酸、ｎ−ジブチルベンゼンスルホン酸、ｉ−プロピルナフタレンスルホン酸、ドデシルナフタレンスルホン酸、ジノニルナフタレンスルホン酸、ジノニルナフタレンジスルホン酸など、及びこれらのスルホン酸のアミン中和物など；ジオクチル錫ジラウレート、ジオクチル錫ジベンゾエート、ジブチル錫ジベンゾエートなどの液状錫化合物；などが挙げられる。 
【００５０】
前記塩基性化合物は、前記カルボキシル含有樹脂（Ａ）の中和及び／又はアニオン電着塗料浴のｐＨの調整の為に含有する。具体的には、エチルアミン、プロピルアミン、ブチルアミン、ベンジルアミン、モノエタノールアミン、ネオペンタノールアミン、２−アミノプロパノール、３−アミノプロパノールなどの第１級モノアミン；ジエチルアミン、ジエタノールアミン、ジ−ｎ−又はジ−ｉｓｏ −プロパノールアミン、Ｎ−メチルエタノールアミン、Ｎ−エチルエタノールアミンなどの第２級モノアミン；ジメチルエタノールアミン、トリメチルアミン、トリエチルアミン、トリイソプロピルアミン、メチルジエタノールアミン、ジメチルアミノエタノールなどの第３級モノアミン；並びにジエチレントリアミン、ヒドロキシエチルアミノエチルアミン、エチルアミノエチルアミン、メチルアミノプロピルアミンなどのポリアミンが挙げられる。上記塩基性化合物の配合割合は、中和当量として０．１〜１．２当量、好ましくは０．２〜０．８当量の範囲が好ましい。
【００５１】
前記界面活性剤は、前記カルボキシル含有樹脂（Ａ）の水分散性及び／又は塗料安定性を向上する為に配合する。具体的には、ノニオン系界面活性剤、アニオン系界面活性剤、カチオン系界面活性剤、及び両性イオン系界面活性剤のいずれでも使用できる。
【００５２】
ノニオン系界面活性剤としては、例えば、ポリオキシエチレンアルキルエーテル、ポリオキシエチレンアルキルアリルエーテル、ポリオキシエチレン誘導体（例えば、ポリオキシエチレンジスチレン化フェニルエーテル、ポリオキシエチレントリベンジルフェニルエーテルなど）、ソルビタン脂肪酸エステル、ポリオキシエチレンソルビタン脂肪酸エステル、グリセリン脂肪酸エステル、ポリオキシエチレン脂肪酸エステル、ポリオキシエチレンアルキルアミン、アルキルアルカノールアミドなどが挙げられる。 
【００５３】
アニオン系界面活性剤としては、例えば、脂肪酸塩、アルキル硫酸エステル塩、アルキルベンゼンスルフォン酸塩、アルキルリン酸塩などが挙げられる。カチオン系界面活性剤としては、例えば、アルキルアミン塩、第４級アンモニウム塩などが挙げられる。両性イオン界面活性剤としては、例えば、アルキルベダインが挙げられる。
【００５４】
本発明のアニオン電着塗料組成物は、カルボキシル基含有樹脂（Ａ）、架橋剤（Ｂ）、ポリエチレンワックス（Ｃ）、任意選択で、エポキシリン酸エステル化合物、硬化触媒、塩基性化合物、界面活性剤などを混合し、脱イオン水などで希釈して固形分濃度を約５〜４０質量％、好ましくは１０〜２５質量％とし、ｐＨを７．０〜１０．０、好ましくは７．５〜９．５の範囲内に調整して得ることができる。
【００５５】
なおアニオン電着塗装は、アニオン電着塗料組成物を浴として、通常、浴温１５〜３５℃に調整し、負荷電圧１００〜４００Ｖの条件で、浴中にてアルミニウム又はアルミニウム合金などの被塗物を陽極として通電することによって行うことができる。アニオン電着塗装後、前述したように、アルミニウム又はアルミニウム合金に余分に付着したアニオン電着塗料組成物を落とすために、十分に水洗しても、水洗をしなくてもよい。
【００５６】
その後、アニオン電着塗装された塗膜は、任意選択で、加熱乾燥され得る。塗膜の焼き付け乾燥は、電気熱風乾燥機、ガス熱風乾燥機などの乾燥設備を用いて行うことができる。上記の焼き付け乾燥の条件は、通常、乾燥温度は１４０〜２２０℃、好ましくは１７０〜２００℃、乾燥時間は、通常、２０〜５０分間である。上記焼き付け乾燥により硬化塗膜を得ることができる。
【００５７】
本発明のアニオン電着塗料組成物を電着塗装して得られる塗装物品は、特に限定されるものではなく、例えば、建材、例えば、アルミサッシ、建具、ベランダ用基材、屋根材、雨戸、ドア、障子、戸袋、サンルームなど、及びこれらの部品が好適に使用できる。
【実施例】
【００５８】
以下、製造例、実施例及び比較例により、本発明をさらに詳細に説明するが、本発明はこれに限定されるものではない。なお、以下の記載において、「質量部」は「部」と、「質量％」は「％」と略記する。【００５９】
アニオン電着塗料組成物の製造
製造例１                アクリル樹脂溶液Ｎｏ．１の製造
反応容器中にイソプロピルアルコール１６．７部、プロピレングリコールモノメチルエーテル１３．３部を仕込み８０℃に保持した中へ以下の「混合物（１）」を４時間掛けて滴下し、次いでアゾビスジメチルバレロニトリル０．５部を添加し、８０℃で３時間保持して反応を行い、さらにプロピレングリコールモノメチルエーテルで調整して、固形分７０質量％のアクリル樹脂溶液Ｎｏ．１を得た。【００６０】
アクリル樹脂溶液Ｎｏ．１の樹脂固形分は、酸価４３ｍｇＫＯＨ／ｇ、水酸基価６３ｍｇＫＯＨ／ｇ、重量平均分子量約３０，０００であった。【００６１】
「混合物（１）」
アクリル酸                                                ５．５部
スチレン                                                      ５部
メチルメタクリレート                                        ４５部
ｎ−ブチルアクリレート                                      ２０部
２−ヒドロキシエチルアクリレート                            １３部
ＫＢＭ−５０３（注２）                                        ２部
シクロヘキシルメタアクリレート                            ９．５部
アゾビスジメチルバレロニトリル                            １．５部
（注２）ＫＢＭ−５０３：信越化学工業社製、商品名、γ−メタクリロキシプロピルトリメトキシシラン【００６２】
製造例２                  アクリル樹脂溶液Ｎｏ．２の製造
反応容器中にイソプロピルアルコール１６．７部、プロピレングリコールモノメチルエーテル１３．３部を仕込み８０℃に保持した中へ以下の「混合物（２）」を４時間掛けて滴下し、次いでアゾビスジメチルバレロニトリル０．５部を添加し、８０℃で３時間保持して反応を行い、さらにプロピレングリコールモノメチルエーテルで調整して、固形分７０質量％のアクリル樹脂溶液Ｎｏ．２を得た。【００６３】
アクリル樹脂溶液Ｎｏ．２の樹脂固形分は、酸価４３ｍｇＫＯＨ／ｇ、水酸基価６３ｍｇＫＯＨ／ｇ、重量平均分子量約３１，０００であった。【００６４】
「混合物（２）」
アクリル酸                                                ５．５部
スチレン                                                      ５部
メチルメタクリレート                                        ４０部
ｎ−ブチルアクリレート                                      １５部
２−ヒドロキシエチルアクリレート                            １３部
ＫＢＭ−５０３（注２）                                        ２部
Ｎ−ブトキシメチルアクリルアミド                            １０部
シクロヘキシルメタアクリレート                            ９．５部
アゾビスジメチルバレロニトリル                            １．５部【００６５】
実施例１                アニオン電着塗料Ｎｏ．１の製造例
製造例１で得たアクリル樹脂溶液Ｎｏ．１を固形分６０部（固形分）、サイメル２３５（注３）４０部（固形分）、ジノニルナフタレンスルホン酸０．１部（固形分）、中和剤としてトリエチルアミン（０．４当量分）を加えて混合分散した後、ＨＩ−ＤＩＳＰＥＲ  ＡＧ−７３（注５）５部を加え、攪拌を行いながら脱イオン水を徐々に滴下し、更にｐＨが８．２になるようにトリエチルアミンを添加し、脱イオン水で調整して固形分１０％のアニオン電着塗料Ｎｏ．１を得た。【００６６】
実施例２〜１８        アニオン電着塗料Ｎｏ．２〜Ｎｏ．１８の製造例
実施例１と同様にして、表１のような配合で、固形分１０％のアニオン電着塗料Ｎｏ．２〜Ｎｏ．１８を得た。【００６７】
【表１】
2015068423.tif 000004
【００６８】
（注３）サイメル２３５：日本サイテックインダストリーズ株式会社製、商品名、メチル−ブチル混合エーテル化メラミン樹脂
（注４）デュラネート２４Ａ−９０ＣＸ：旭化成工業株式会社製、商品名、ブロックポリイソシアネート、固形分８０％
（注５）ＨＩ−ＤＩＳＰＥＲ  ＡＧ−７３：岐阜セラック社製、商品名、ポリエチレン
ワックス、平均粒子径０．１μｍ、融点１４０℃
（注６）ＡＱＵＡＣＥＲ５１３：ビックケミージャパン社製、商品名、ポリエチレンワックス、平均粒子径０．１５μｍ、融点１３６℃
（注７）ＡＱＵＡＣＥＲ５１５：ビックケミージャパン社製、商品名、ポリエチレンワックス、平均粒子径０．０６μｍ、融点１３５℃
（注８）ＨＩ−ＤＩＳＰＥＲ  Ａ−５１４：岐阜セラック社製、商品名、ポリエチレン
ワックス、平均粒子径０．５μｍ、融点１１３℃
（注９）ＨＩ−ＤＩＳＰＥＲ  ＡＣ−３５：岐阜セラック社製、商品名、ポリプロピレンワックス、平均粒子径０．８μｍ、融点１４３℃
（注１０）マイクロクリスタリンＡ−２０６：岐阜セラック社製、商品名、マイクロクリスタリンワックス、平均粒子径０．５μｍ、融点１０８℃
（注１１）ＸＱ−８２９０８．００：ダウケミカル日本社製、商品名、エポキシリン酸エステル化合物
（注１２）エポトートＺＸ１３００：東都化成社製、商品名、エポキシリン酸エステル化合物【００６９】
比較例１            アニオン電着塗料Ｎｏ．１９の製造例
製造例１で得たアクリル樹脂溶液Ｎｏ．１を固形分６０部（固形分）、サイメル２３５（注３）４０部、ジノニルナフタレンスルホン酸０．１部（固形分）、中和剤としてトリエチルアミン（０．４当量分）を加えて混合分散した後、攪拌を行いながら脱イオン水を徐々に滴下し、更にｐＨが８．２になるようにトリエチルアミンを添加し、脱イオン水で調整して固形分１０％のアニオン電着塗料Ｎｏ．１９を得た。【００７０】
比較例２〜１２      アニオン電着塗料Ｎｏ．２０〜Ｎｏ．３０の製造例
比較例１と同様の操作により、表２の内容で、比較例２〜１２のアニオン電着塗料Ｎｏ．２０〜Ｎｏ．３０を得た。【００７１】
【表２】
2015068423.tif 000005
【００７２】
（注１３）塗料安定性：
塗料を試験管（高さ２０ｃｍ、容量２０ｍｌ）に充填し、３０℃で７日間静置した後、塗料組成物の状態を調べた。
Ｓは、塗料組成物の沈降もなく、良好な状態である。
Ａは、塗料組成物の沈降はわずかにあるが、簡単な攪拌によって元の状態に戻る。
Ｂは、塗料組成物の層分離がみられ、元の状態に戻らない。
Ｃは、塗料組成物の層分離が著しく、元の状態に戻らない。【００７３】
試験板の作成
実施例及び比較例で得られたアニオン電着塗料組成物の浴中に、２次電解処理（脱脂−エッチング−中和−陽極酸化処理−封孔）を施した処理被膜厚さ約１０μｍの陽極酸化アルミニウム材（１５０ｍｍ×７０ｍｍ×０．５ｍｍ）を浸漬し、乾燥塗膜厚が１０μｍになるように電着塗装を行って、水洗後、１８０℃で２０分間焼き付けて試験板を得た。各試験板を用いて、後記の試験条件に従って試験した結果を、併せて前記表１〜表２に示す。【００７４】
（注１４）耐衝撃性：
各試験板を、温度２０℃±１、湿度７５±２％の恒温恒湿室に２４時間置いた後、ＪＩＳ Ｋ ５６００−５−３（１９９９）に規定されるデュポン衝撃試験器に規定の大きさの受台と撃心を取り付けて試験板の塗面を上向きにして、その間に挟み、次に５００ｇの重さのおもりを撃心（１／２インチ）の上に落とし、衝撃による塗膜（おもて面）にワレ、ハガレが発生する落下高さ（ｃｍ）を測定し、下記基準によって評価した。
Ｓは、ワレ、ハガレが発生する落下高さが、５０ｃｍ超  
Ａは、ワレ、ハガレが発生する落下高さが、４０ｃｍ超、かつ５０ｃｍ以下
Ｂは、ワレ、ハガレが発生する落下高さが、３０ｃｍ超、かつ４０ｃｍ以下
Ｃは、ワレ、ハガレが発生する落下高さが、３０ｃｍ以下
（注１５）仕上り性：
Ａは、ユズ肌、ツヤムラ、ハジキ、ブツ、ヘコミ、いずれの塗膜欠陥もなく、塗面状態が良好である
Ｂは、ユズ肌、ツヤムラ、ハジキ、ブツ、ヘコミ、いずれかの塗膜欠陥が少し認められる。
Ｃは、ユズ肌、ツヤムラ、ハジキ、ブツ、ヘコミ、いずれかの塗膜欠陥が著しい。【００７５】
（注１６）副資材の付着性：
試験板上に置いた型（２ｃｍ（幅）×７ｃｍ（長さ）×約１ｃｍ（高さ））に、シーリング材（シーラント４５、信越シリコーン社製）を入れて２３℃で１４日間養生した。次いで、型を外したシーリング材の両端にカッターナイフで切り込みを入れた後、シーリング材を強く引っ張って剥離した。試験板に残存するシーリング材の割合を、下記の基準にて評価した。
Ｓは、残存するシーリング材の割合が、１００％である
Ａは、残存するシーリング材の割合が、８０％以上で、かつ１００％未満である
Ｂは、残存するシーリング材の割合が、５０％以上で、かつ８０％未満である
Ｃは、残存するシーリング材の割合が、５０％未満である。
（注１７）耐擦り傷性：    
バウデン式付着滑り試験機（神鋼造機（株）製）を使用し、下記条件にて、ボール圧子がアルミニウム板に到達した時のストローク回数によって評価した。【００７６】
条件：測定モードは一定荷重（１ｋｇ）、ボール圧子（直径５ｍｍ）、ストローク距離は４０ｍｍ、ストローク速度は４ｍｍ／秒
Ｓは、ストローク回数が１００回以上である。
Ａは、ストローク回数が５０回以上で、かつ９９回以下である。
Ｂは、ストローク回数が１１回以上で、かつ４９回以下である。
Ｃは、ストローク回数が１０回以下である。
【産業上の利用可能性】
【００７７】
本発明のアニオン電着塗料組成物によって、塗料安定性、耐衝撃性、仕上り性、副資材の付着性及び耐擦り傷性に優れる塗装物品を得ることができる。
【国際調査報告】
2015068423.tif 000007
2015068423.tif 000008
2015068423.tif 000009
2015068423.tif 000010